INPI-France/Brevets-Francais-2024-Chunked huggingface dataset:
De préférence, lors de l’étape b., la composition (A), le gaz (G) comprenant de l’oxygène, et éventuellement le mélange « prémix » (P) lorsqu’il est présent, sont injectés dans un tube réactionnel (également appelé « enclosing tube »). De préférence, ce tube réactionnel est en métal ou en quartz. Avantageusement, le tube réactionnel présente une hauteur supérieure ou égale à 30 cm, de préférence supérieure ou égale à 40 cm, et plus préférentiellement supérieure ou égale à 50 cm. Préférentiellement la longueur dudit tube réactionnel est comprise entre 30 cm et 300 cm, particulièrement entre 40 cm et 200 cm, et plus particulièrement entre 45 cm et 100 cm tel que 50 cm.
Le rapport pondéral de la masse en solvant(s) présent(s) dans la composition (A) d’une part sur la masse de gaz (G) contenant de l’oxygène d’autre part, est défini comme suit : On calcule premièrement la quantité de gaz contenant de l’oxygène (également appelé « composé comburant ») pour que l’ensemble formé par la composition (A), c’est-à-dire le ou les solvants combustibles et le ou les précurseurs de l’élément M d’une part, et le gaz contenant de l’oxygène d’autre part, puissent réagir ensemble dans une réaction de combustion dans un rapport stœchiométrique (donc sans excès ni défaut de composé comburant). Partant de cette quantité de gaz contenant de l’oxygène calculée (également appelée « comburant calculé »), on effectue un nouveau calcul pour en tirer la quantité de gaz contenant de l’oxygène à injecter (également appelée « comburant à injecter »), selon la formule : Comburant à injecter = Comburant calculé / φ Avec φ, un facteur de correction, compris de préférence entre 1 et 2,5, plus préférentiellement entre 1,2 et 2, plus préférentiellement encore entre 1,3 et 1,8, mieux entre 1,4 et 1,6. Cette méthode est notamment définie par Turns, S. R. dans An Introduction to Combustion: Concepts and Applications , 3rd ed.; McGraw-Hill: New York, 2012.
De préférence, le nombre entier p va de 1 à 4. Plus préférentiellement, le nombre entier p est égal à 1 ou 2, et encore mieux p est égal à 1.
De préférence, le nombre entier q va de 0 à 4. Plus préférentiellement, le nombre entier q est strictement supérieur à 0. Plus préférentiellement encore, le nombre entier q va de 1 à 4.
De préférence, le ou les composés de formule (II) sont choisis parmi le carbone, SiO 2 , SnO 2 et Al 2 O 3 .
Plus préférentiellement, le ou les composés de formule (II) sont choisis parmi le carbone et SiO 2 .
Avantageusement, l’élément M présente un nombre d’oxydation intermédiaire, stœchiométrique ou non-stœchiométrique.
Au sens de l’invention, on entend par « nombre d’oxydation intermédiaire », un nombre d’oxydation compris entre 0 (non inclus) et le nombre d’oxydation maximal de l’élément M (non inclus).
Si le nombre d’oxydation est entier, on parle alors de nombre d’oxydation intermédiaire stœchiométrique. Par exemple, si l’élément M présentant un nombre d’oxydation intermédiaire stœchiométrique est le fer, alors le ou les oxydes d’élément M de formule (I) peuvent être choisis parmi FeO et Fe 3 O 4 . Un autre exemple, si l’élément M présentant un nombre d’oxydation intermédiaire stœchiométrique est le cuivre, alors l’oxyde d’élément M de formule (I) peut être le Cu 2 O.
Si le nombre d’oxydation est non entier, on parle alors de nombre d’oxydation intermédiaire non-stœchiométrique. Lorsque l’élément M présente un nombre d’oxydation intermédiaire non-stœchiométrique, on parle alors de sous-oxyde d’élément M. Par exemple, si l’élément M présentant un nombre d’oxydation intermédiaire non-stœchiométrique est le fer, alors le ou les sous-oxydes d’élément M de formule (I) peuvent être choisis parmi les composés de formule FeO 1-x , les composés de formule Fe 3 O 4-x et les composés de formule Fe 2 O 3-x . Un autre exemple, si l’élément M présentant un nombre d’oxydation intermédiaire non-stœchiométrique est le cuivre, alors le sous-oxyde d’élément M de formule (I) peuvent être choisis parmi les composés de formule CuO 1-x et les composés de formule Cu 2 O 1-x .
Il a notamment été observé que les particules dont le ou les éléments M présentent un nombre d’oxydation intermédiaire, permettent d’obtenir des colorations des matières kératiniques encore plus intenses et encore plus chromatiques. En outre, ces particules permettent d’obtenir des colorations inédites.
De préférence, le ou les oxydes d’élément M de formule (I) sont choisis par les sous-oxydes d’élément M de formule (I’) :
M représente un élément choisi parmi les métaux alcalins de la colonne 1, les métaux alcalino-terreux de la colonne 2, et les éléments des colonnes 3 à 14 du tableau périodique des éléments, le bismuth, le sélénium, le tellure et l’astate, m représente un nombre entier supérieur ou égal à 1, n représente un nombre entier supérieur ou égal à 1, x représente un nombre non entier supérieur à 0 et strictement inférieur à n.
Les préférences et les caractéristiques de l’élément M et des nombres m et n de la formule (I) ci-avant décrite, s’appliquent également à l’élément M et aux nombres m et n de la formule (I’).
De préférence, x représente un nombre non entier strictement inférieur à n et compris entre 0 et 20 ; plus préférentiellement strictement inférieur à n et compris entre 0 et 10.
De préférence, le ou les sous-oxydes d’élément M de formule (I’) sont choisis parmi les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1.
Selon un mode de réalisation préféré de l’invention, les particules comprennent :
un noyau 1 constitué d’un oxyde d’élément M de formule (I) ou (I’) choisi parmi FeO, Fe 2 O 3 , Fe 3 O 4 , les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1 ; et une couche supérieure d’enrobage 2, recouvrant la surface dudit noyau 1, constituée d’un composé de formule (II) choisi parmi le carbone, SiO 2 , SnO 2 et Al 2 O 3 .
Selon un autre mode de réalisation particulièrement préféré de l’invention, les particules comprennent les particules comprennent :
un noyau 1 constitué d’un oxyde d’élément M de formule (I) ou (I’) choisi parmi FeO, Fe 2 O 3 , Fe 3 O 4 , les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1 ; et une couche supérieure d’enrobage 2, recouvrant la surface dudit noyau 1, constituée d’un composé de formule (II) choisi parmi le carbone et SiO 2 .
De préférence, l’épaisseur moyenne en nombre d m de la couche supérieure d’enrobage est comprise dans la gamme allant de 1 à 20 nm ; plus préférentiellement de 1 à 10 nm et encore plus préférentiellement de 2 à 6 nm.
Avantageusement, la couche supérieure d’enrobage 2 est amorphe.
Avantageusement, la couche supérieure d’enrobage 2 est transparente.
Avantageusement, la particule selon l’invention comprend de l’élément M et de l’élément M’ selon un rapport atomique molaire (M/M’) particulier.
Ce rapport correspond à la quantité en moles d’élément M présents dans la particule selon l’invention d’une part, sur la quantité en moles d’élément M’ présents dans la particule selon l’invention d’autre part.
Ce rapport peut être déterminé par spectrométrie selon l’une des deux méthodes suivantes. Selon une première méthode, de la poudre est étalée et une étude de fluorométrie X est réalisée avec un spectromètre X pour en déduire le ratio métallique. Selon une autre méthode, les particules de l’invention sont préalablement mises en solution dans un acide. Puis on réalise une analyse élémentaire sur le matériau obtenu par ICP-MS (spectrométrie de masse à plasma à couplage inductif) pour en déduire le ratio métallique.
De préférence, le rapport atomique molaire (M/M’) de la particule selon l’invention est strictement supérieur à 0,3 ; plus préférentiellement supérieur ou égal à 1 ; plus préférentiellement encore supérieur ou égal à 3 ; mieux compris dans la gamme allant de 3 et 100 ; et encore mieux compris dans la gamme allant de 3 et 10.
Le diamètre moyen en nombre de la particule selon l’invention peut également être déterminé par microscopie électronique en transmission. De préférence, le diamètre moyen en nombre de la particule selon l’invention est compris dans la gamme allant de 4 à 5 000 nm ; plus préférentiellement de 10 à 3 000 nm ; et plus préférentiellement encore de 30 à 1 000 nm.
De préférence, la surface spécifique BET de la particule selon l’invention est comprise entre 1 m 2 /g et 200 m 2 /g ; plus préférentiellement entre 30 et 100 m 2 /g.
Selon un mode de réalisation particulier de l’invention, la particule enrobée selon l’invention peut éventuellement comprendre en outre une couche additionnelle d’enrobage recouvrant la couche supérieure d’enrobage 2 et comprenant au moins un composé organique hydrophobe.
Le ou les composés organiques hydrophobes compris dans la couche additionnelle d’enrobage sont plus préférentiellement choisis parmi les silicones, en particulier les silicones comprenant au moins une chaine grasse ; les dérivés carbonés comprenant au moins 6 atomes de carbone, en particulier les esters d’acides gras ; et leurs mélanges.
La couche additionnelle d’enrobage peut être réalisée par voie liquide ou par voie solide. Par voie liquide, on fait réagir les fonctions hydroxyles avec des fonctions réactives du composé qui formera le revêtement (typiquement des fonctions silanols d’une silicone ou les fonctions acides d’un corps gras carboné). Par voie solide, on met en contact les particules avec une composé liquide ou pâteux comportant le corps hydrophobe.
De préférence, les particules enrobées selon l’invention sont obtenues par le procédé de préparation de l’invention tel que décrit ci-après.
Le procédé de préparation des particules enrobées Un autre objet de l’invention concerne un procédé de préparation des particules d’oxyde d’élément M de formule (I) enrobées d’un composé de formule (II), en particulier de type oxyde de M-M’ de structure cœur/enveloppe (« core/shell » en langue anglaise), comprenant au moins une étape a. de préparation d’une composition (A), puis une étape b. de formation de la flamme, et une étape c. d’injection d’une composition (B).
L’étape a. du procédé selon l’invention consiste en la préparation d’une composition (A), en ajoutant un ou plusieurs précurseurs d’élément M dans un solvant combustible ou dans un mélange de solvants combustibles.
Selon l’invention, l’élément M représente un élément choisi parmi les métaux alcalins de la colonne 1, les métaux alcalino-terreux de la colonne 2, et les éléments des colonnes 3 à 14 du tableau périodique des éléments, le bismuth, le sélénium, le tellure et l’astate.
De préférence, l’élément M représente un élément choisi parmi les métaux alcalins de la colonne 1, les métaux alcalino-terreux de la colonne 2, et les éléments des colonnes 4 à 14 du tableau périodique des éléments, le bismuth, le sélénium, le tellure et l’astate.
Avantageusement, l’élément M est différent de l’or, l’argent, l’iridium, le platine, le palladium, le rhodium, le ruthénium, l’osmium et le carbone.
Plus préférentiellement, l’élément M est choisi parmi le fer, le zinc, l’aluminium, le silicium, le sélénium, le sodium, le potassium, le magnésium et le calcium.
Plus préférentiellement encore, l’élément M est choisi parmi le fer, le zinc et l’aluminium.
Et de façon tout particulièrement préférée, l’élément M est choisi parmi le fer et le zinc.
Selon l’invention, le ou les éléments M sont différent du ou des éléments M’.
Les précurseurs de l’élément M et les solvants combustibles utilisables selon l’invention peuvent être choisies parmi les précurseurs de l’élément M et les solvants combustibles classiquement utilisés en pyrolyse par projection de flamme.
De préférence, les précurseurs de l’élément M compris dans la composition (A) sont choisis parmi :
Plus préférentiellement, l’élément M est choisi parmi le titane, le zirconium, le vanadium, le chrome, le molybdène, le manganèse, le fer, le cobalt, le nickel, le cuivre et le cérium.
Plus préférentiellement encore, l’élément M est choisi parmi le vanadium, le chrome, le molybdène, le manganèse, le fer, le cobalt, le nickel et le cuivre.
Et de façon tout particulièrement préférée, l’élément M est choisi parmi le cuivre, le fer et le cobalt
Selon l’invention, l’élément M est différent de l’élément M’.
Les précurseurs de l’élément M, les précurseurs de phosphore et les solvants combustibles utilisables selon l’invention peuvent être choisies parmi les précurseurs de l’élément M, les précurseurs de phosphore et les solvants combustibles classiquement utilisés en pyrolyse par projection de flamme.
les nitrates d’élément M, par exemple le nitrate de cuivre ou le nitrate de fer, les sulfates d’élément M, par exemple le sulfate de cuivre ou le sulfate de fer, les composés comprenant un ou plusieurs éléments M complexés ou non à un ou plusieurs ligands contenant au moins un atome de carbone, tels que par exemple les carbonates et les citrates, et leurs mélanges.
Plus préférentiellement, les précurseurs de métal M compris dans la composition (A) sont choisis parmi les nitrates d’éléments M.
De préférence, les précurseurs de phosphore compris dans la composition (A) sont choisis parmi les composés phosphorés de formule (III) suivante :
PR 1 R 2 R 3 (III)
R 1 , R 2 et R 3 , identiques ou différents, représentent un atome d’hydrogène ou un groupe électrodonneur (par effet inductif et/ou mésomère).
De préférence, le groupe électrodonneur est choisi parmi les groupes hydrocarbonés de 1 à 20 atomes de carbone, linéaires ou ramifiés, cycliques ou acycliques, saturés ou insaturés, aromatiques ou non aromatiques ; plus préférentiellement parmi les groupes hydrocarbonés de type (C 1 -C 8 )alkyle, (C 2 -C 8 )alcényle, (C 2 -C 8 )alcynyle et aryle tels que phényle ou benzyle ; plus préférentiellement encore parmi les groupes hydrocarbonés de type (C 1 -C 8 )alkyle et (C 5 -C 12 )aryle, en particulier phényle.
Selon un mode de réalisation préféré de l’invention, les radicaux R 1 , R 2 et R 3 sont identiques.
Et de façon tout particulièrement préférée, le précurseur de phosphore est la triphénylphosphine.
La composition selon l’invention comprend de préférence une quantité d’agent séquestrant comprise entre 0,01 % à 1 % en poids par rapport au poids total de la composition, de préférence allant de 0,05 % à 0,8 % en poids, et plus préférentiellement allant de 0,1 % à 0,7 % en poids.
Phase aqueuse La composition selon l’invention comprend une phase aqueuse physiologiquement acceptable. Par « physiologiquement acceptable », on entend un milieu compatible avec les matières kératiniques.
La composition selon l’invention comprend de préférence une phase aqueuse comprenant de l’eau et éventuellement un ou plusieurs solvant(s) organique(s) soluble(s) dans l’eau, à 25°C. Ce(s) solvant(s) peu(ven)t être avantageusement choisi(s) par exemple parmi les alcanols en C 2 à C 6 (monoalcools aliphatiques en C 2 à C 6 ), préférentiellement comprenant de 2 à 4 atomes de carbone, de préférence choisis parmi l'éthanol, le propanol, le butanol, l’isopropanol, l’isobutanol et leurs mélanges; les polyols ayant notamment de 2 à 20 atomes de carbone, de préférence de 2 à 6 atomes de carbone, comme, le glycérol, le diglycérol, le propylèneglycol, l'isoprène glycol, le dipropylèneglycol, le butylène glycol, l'hexylène glycol, le 1,3-propanediol, le pentylène glycol, les polyéthylèneglycols ayant de 2 à 200 motifs d’oxyde d’éthylène et leurs mélanges.
De préférence, la composition selon l’invention comprend au moins un solvant organique choisi parmi les polyols ayant de 2 à 20 atomes de carbone, de préférence de 2 à 6 atomes de carbone, de préférence parmi le glycérol, le diglycérol, le propylèneglycol, l'isoprène glycol, le dipropylèneglycol, le butylène glycol, l'hexylène glycol, le 1,3-propanediol, le pentylène glycol, les polyéthylèneglycols ayant de 2 à 200 motifs d’oxyde d’éthylène et leurs mélanges, de préférence parmi le glycérol, l’hexylène glycol et leurs mélanges.
La composition comprend généralement de 50 à 99% en poids d’eau par rapport au poids total de la composition, de préférence de 60 à 98% en poids, de préférence de 80 à 97% en poids.
La quantité de solvant(s) organique(s) peut aller par exemple de 0,1% à 15% en poids, de préférence de 0,5% à 10% en poids, mieux de 0,8% à 5% en poids par rapport au poids total de la composition.
La composition peut également comprendre des ingrédients couramment utilisés en cosmétique tels que des actifs, des antioxydants, des parfums, des neutralisants, des tensioactifs ou leurs mélanges.
Selon un mode de réalisation, la composition cosmétique selon l’invention peut comprendre un neutralisant, tel qu’un acide et/ou une base.
Selon une variante, la composition selon l’invention peut comprendre au moins une base.
La base peut être choisie parmi les bases minérales comme par exemple les hydroxydes de métaux alcalins, l’hydroxyde de sodium, l’hydroxyde de potassium, les hydroxydes d'ammonium, l’ammoniaque, les bases organiques comme par exemple la monoéthanolamine, la diéthanolamine, la triéthanolamine, la triisopropylamine, la tri[(2-hydroxy) 1-propyl)] amine, la N,N-diméthyl éthanolamine, le 2-amino 2-méthyl 1-propanol, le 2-amino 2-méthyl 1,3-propanediol, la triéthylamine, la diméthylaminopropylamine et les bases amphotères (c'est-à-dire des bases ayant à la fois des groupements fonctionnels anioniques et cationiques) comme, les amines organiques primaires, secondaires, tertiaires ou cycliques, les acides aminés. A titre d'exemple de bases amphotères, on peut citer la glycine, la lysine, l'arginine, la taurine, l'histidine, l'alanine, la valine, la cystéine, la trihydroxyméthylaminométhane (TRISTA), la triéthanolamine et l’un quelconque de leurs mélanges.
Selon un mode de réalisation particulier, la base de la composition est choisie parmi l’hydroxyde de sodium, l’hydroxyde de potassium, les hydroxydes d'ammonium, l’ammoniaque, la monoéthanolamine, la diéthanolamine, la triéthanolamine, la trometamine et l’un quelconque de leurs mélanges. Selon un mode de réalisation particulier, la base de la composition est choisie parmi l’hydroxyde de sodium, la triéthanolamine, et leur mélange.
Selon un mode de réalisation particulier, la base de la composition selon l’invention est présente à une concentration massique inférieure à 0,5%, de préférence inférieure à 0,25% en masse par rapport à la masse totale de la composition.
Le ou les pigments peuvent être présents en une quantité totale allant de 0,05 à 20% en poids, de préférence de 0,1 à 15% en poids, mieux de 0,5 à 10% en poids par rapport au poids total de la composition C.
Le ou les colorants directs peuvent être présents en une quantité totale allant de 0,001 à 10% en poids du poids total de la composition, de préférence de 0,005 à 5% en poids par rapport au poids total de la composition C.
Les solvants organiques peuvent être présents en une quantité totale allant de 20 à 90% en poids, de préférence allant de 30 à 85 % en poids, de préférence allant de 35 à 80% en poids par rapport au poids total de la composition C.
Parmi les additifs susceptibles d’être contenus dans la composition, on peut citer les agents réducteurs, les agents épaississants, les adoucissants, les agents anti-mousse, les agents hydratants, les filtres UV, les peptisants, des parfums, les tensio-actifs anioniques, cationiques, non ioniques ou amphotères, les protéines, les vitamines, les conservateurs, les huiles, les cires et leurs mélanges.
Application de la composition D Le procédé de coloration des cheveux selon l’invention peut comprendre en outre l’application sur les cheveux d’une composition D comprenant au moins un composé siliconé comprenant au moins un groupement carboxylique.
De préférence, le composé siliconé comprenant au moins un groupement carboxylique est un composé siliconé différent du copolymère acrylique siliconé tel que décrit précédemment.
Ingrédients (Nom chimique, fonction ou Nom INCI) Nom de Marque Comparatif 4 INVENTION 4 EAU PURIFIEE 5 30 SCLEROTIUM GUM AMIGEL® GRANULE 0,3 POLYGLYCERYL-2 TRIISOSTEARATE 12,8 CANDELILLA CERA 7 PIGMENTS 7,8 TRIMETHYLOLPROPANE TRIISOSTEARATE 6,2 BUTYLENE GLYCOL VEGETAL 5 JOJOBA ESTERS 4.997500 FLORAESTERS-30® 5 STEARYL HEPTANOATE + STEARYL CAPRYLATE CRODAMOL® W-SS MB 5 GLYCEROL VEGETAL 3 POLYGLYCERYL-6 POLYRICINOLEATE 1 + POLYGLYCERYL-2 ISOSTEARATE + DISTEARDIMONIUM HECTORITE NIKKOMULESE® WO-NS MB 2 1,2-HEXANEDIOL 2 HYDROGENATED OLIVE OIL STEARYL ESTERS PHYTOWAX® OLIVE 18 L 57 MB 2 SORBITAN SESQUIOLEATE SPAN 83®-LQ 1 SODIUM BENZOATE 0,2 Actifs cosmétiques 0,4 Citric acid + sodium citrate 0,1 CONSERVATEURS qs CAPRYLIC/CAPRIC TRIGLYCERIDE qs 100 Les % indiquées sont des % en masse
Evaluation : Les compositions préparées sont solides. Tandis que le Témoin produit une application peu agréable sur les lèvres, la composition selon l’invention s’applique facilement et produit une sensation de fraîcheur particulièrement agréable.
Exemple 4 : compositions solides selon l’invention On a préparé des sticks pour le maquillage des lèvres selon l’invention en utilisant le procédé de fabrication de l’Exemple 1. Les formules sont indiquées dans le tableau 6 ci-dessous.
Ingrédients (Nom chimique, fonction ou Nom INCI) Nom de Marque Invention 5 Invention 6 Invention 7 SCLEROTIUM GUM AMIGEL® GRANULE 0,3 AGAR INA AGAR CS-320® 0,3 CARRAGEENAN 0,5 CAPRYLIC/CAPRIC TRIGLYCERIDE 13,8 POLYGLYCERYL-2 TRIISOSTEARATE 12,8 CANDELILLA CERA 7 PIGMENTS 7,8 TRIMETHYLOLPROPANE TRIISOSTEARATE 6,2 BUTYLENE GLYCOL VEGETAL 5 JOJOBA ESTERS 4.997500 FLORAESTERS-30® 5 STEARYL HEPTANOATE + STEARYL CAPRYLATE CRODAMOL® W-SS MB 5 GLYCEROL VEGETAL 3 POLYGLYCERYL-6 POLYRICINOLEATE 1 + POLYGLYCERYL-2 ISOSTEARATE + DISTEARDIMONIUM HECTORITE NIKKOMULESE® WO-NS MB 2 1,2-HEXANEDIOL 2 HYDROGENATED OLIVE OIL STEARYL ESTERS PHYTOWAX® OLIVE 18 L 57 MB 2 SORBITAN SESQUIOLEATE SPAN 83-LQ® 1 SODIUM BENZOATE 0,2 Actifs cosmétiques 0,4 Citric acid + sodium citrate 0,1 CONSERVATEURS qs EAU PURIFIEE qs 100 Les % indiquées sont des % en masse.
Evaluation : Ces compositions selon l’invention ont toutes une consistance solide à température ambiante.
Exemple 5 : Rouge à lèvres selon l’invention On a préparé une composition selon l’invention selon le procédé de fabrication de l’Exemple 1, dont la formule est indiquée dans le tableau 7 ci-dessous.
Ingrédients (Nom chimique, fonction ou Nom INCI) Nom de Marque INVENTION 8 STEARYL HEPTANOATE PELEMOL® 187 ou PRODHYPHORE ST® 5 CAPRYLIC/CAPRIC TRIGLYCERIDE 4,1 POLYGLYCERYL-2 TRIISOSTEARATE 18,4 SCLEROTIUM GUM AMIGUM® 0,3 CANDELILLA CERA 7 PIGMENTS 7,8 TRIMETHYLOLPROPANE TRIISOSTEARATE 6,2 BUTYLENE GLYCOL VEGETAL 5 JOJOBA ESTERS FLORAESTERS-30® 5 GLYCEROL VEGETAL 3 POLYGLYCERYL-6 POLYRICINOLEATE 1 + POLYGLYCERYL-2 ISOSTEARATE + DISTEARDIMONIUM HECTORITE NIKKOMULESE® WO-NS MB 2 1,2-HEXANEDIOL 2 HYDROGENATED OLIVE OIL STEARYL ESTERS PHYTOWAX OLIVE 18 L 57 MB 2 SORBITAN SESQUIOLEATE SPAN 83-LQ® 1 SODIUM BENZOATE 0,2 Actifs cosmétiques 0,4 Citric acid + sodium citrate 0,1 CONSERVATEURS qs EAU PURIFIEE qs 100 Les % indiquées sont des % en masse